(57)【要約】【課題】金サーメットを母材として用いた装飾用部材において、金サーメットの高級感を生かしつつ、離れた距離から見ても文字や模様やマークなどの文字や図形を目立たせることができるようにする。【解決手段】金色を呈するサーメットの母材２の表面に、黒色を呈する被覆膜３を設けるとともに、任意の文字や図形を表すように前記被覆膜３から前記母材２を部分的に露出させる。【選択図】  図３
2004174949.tif 000002
【特許請求の範囲】
【請求項１】
金色を呈するサーメットの母材の表面に、黒色を呈する被覆膜を設けるとともに、任意の文字や図形を表すように前記被覆膜から前記母材の表面が部分的に露出していることを特徴とする装飾用部材。
【請求項２】
前記被覆膜から露出している前記母材の表面が、前記被覆膜に対して凸であることを特徴とする請求項１記載の装飾用部材。
【請求項３】
前記被覆膜から露出している前記母材の表面の外縁が面取り加工されていることを特徴とする請求請２記載の装飾用部材。
【請求項４】
前記母材が窒化チタン基サーメットからなるとともに、前記被腹膜はクロム、ダイヤモンドライクカーボン、樹脂またはガラスを主成分とすることを特徴とする請求項１記載の装飾用部材。
【請求項５】
金色を呈するサーメットの母材の表面に黒色を呈する被覆層を被着する工程と、該被覆層の所望部位を除去することで前記母材の表面を露出させ、露出させた前記母材の表面が任意の文字や図形を表すようにする工程と、を含むことを特徴とする装飾用部品の製造方法。
【請求項６】
前記被覆層を被着する工程の前に、前記サーメットの母材の表面に任意の文字や図形を表すように凹凸を形成する工程と、該凹凸の凸となった表面の外縁を面取り加工する工程と、を含むことを特徴とする請求項５記載の装飾用部品の製造方法。
【発明の詳細な説明】
【０００１】
【発明の属する技術分野】
本発明は、社章バッジなどのバッジなどであって所謂金サーメットからなる装飾用部材およびその製造方法に関するものである。
【０００２】
【従来の技術】
従来、前記装飾用部材の材質として、所謂金サーメットが用いられてきた。
【０００３】
金サーメットは、チタンなどの金属の窒化物や炭窒化物をニッケルやコバルト等の金属で結合させたサーメットであって、金色を呈するものである（特許文献１を参照）。
【０００４】
金サーメットからなる装飾用部材において、サーメットは塗料を強固に被着させ難いので、文字や図形を表示する手段として、背景をなす表面にサンドブラスト処理を施し、文字や図形部分は表面を滑らかにし、両者の表面粗さを大きく異ならせることが行われてきた。
【０００５】
【発明が解決しようとする課題】
前記金サーメットからなる装飾用部材は高級感を呈するものであるが、表面の粗さ・滑らかさの違いで文字や図形を表示していたので、離れたところから見た場合に、文字や図形が目立ち難いという問題があった。
【０００６】
本発明は、かかる従来技術の問題を解決し、金サーメットを母材として用いた装飾用部材において、金サーメットの高級感を生かしつつ、離れたところから見ても文字や図形を目立たせることができるようにすることを目的とする。
【０００７】
また、本発明は、上記装飾用部材において、文字や図形に立体感を与えることを目的とする。
【特許文献１】
特開平５−９６４３号公報
【０００８】
【課題を解決するための手段】
前記課題を解決するため請求項１記載の装飾用部材は、金色を呈するサーメットの母材の表面に、黒色を呈する被覆膜を設けるとともに、任意の文字や図形を表すように前記被覆膜から前記母材の表面が部分的に露出していることを特徴とする。
【０００９】
かかる構成によれば、黒色を背景として金色の文字や図形が表示されるので、離れた距離から見ても、金色の文字や図形が目立ち、且つ、金色の文字や図形は、金サーメットが露出した部分であるので、金サーメットの高級感を生かすことができる。
【００１０】
次に、請求項２の装飾用部材は、前記被覆膜から露出している前記母材の表面が、前記被覆膜に対して凸であることを特徴とする。
【００１１】
かかる構成によれば、文字や図形に立体感を与えることができる。
【００１２】
次に、請求項３の装飾用部材は、前記被覆膜から露出している前記母材の表面の外縁が面取り加工されていることを特徴とする。
【００１３】
かかる構成によれば、前記立体感を一層強調することができる。
【００１４】
次に、請求項４の装飾用部材は、前記被腹膜はクロム、ダイヤモンドライクカーボン、樹脂またはガラスを主成分とすることを特徴とする。
【００１５】
かかる構成によれば、前記被覆層が剥がれ難い。また、被覆膜の材質としてクロムを主成分とする場合、深い黒色を得ることができ、ダイヤモンドライクカーボンを主成分とする場合、被覆膜に傷が付きにくく、ガラスを主成分とする場合、つやのある黒色を得ることができる。
【００１６】
次に、請求項５の製造方法によれば、金色を呈するサーメットの母材の表面に黒色を呈する被覆層を被着する工程と、該被覆層の所望部位を除去することで前記母材の表面を露出させ、露出させた前記母材の表面が任意の文字や図形を表すようにする工程と、を含むことから、請求項１記載の宝飾用部材を製造することができる。
【００１７】
また、請求項６の製造方法は、前記被覆層を被着する工程の前に、前記サーメットの母材の表面に任意の文字や図形を表すように凹凸を形成する工程と、該凹凸の凸となった表面の外縁を面取り加工する工程と、を含むことから請求項３記載の宝飾用部材を製造することができる。
【００１８】
【発明の実施の形態】
以下、本発明の実施形態を説明する。
【００１９】
図１乃至２に示すように、本発明の装飾用部材１は、金色を呈するサーメットの母材２の表面に、黒色を呈する被覆膜３を設けるとともに、該母材２の表面が任意の文字や図形（図においては、ＡＢＣＤの文字）を表すように前記被覆膜３から部分的に露出していることを特徴とする。
【００２０】
前記サーメットは金色を呈するものであれば、どのような種類のものであっても構わない。また、黒色を呈する被覆膜３の材質としては、クロムメッキによるクロムを主成分とする化合物、ダイヤモンドライクカーボン、樹脂、ガラスなどが被着力や色合いの点で好ましい。被覆膜３の材質に用いる樹脂としては、黒顔料含有のエポキシ樹脂、ガラスとしては黒顔料含有のガラスが特に好ましい。この他、前記被覆膜３の材質として炭化チタンを用いても良い。
【００２１】
前記被覆層の被着方法は、用いる材質の特性に従って、適当な方法を用いる。例えば、クロムメッキの場合、下地密着層として母材２にニッケルをメッキしてから、クロムをメッキすることで、黒色の被覆層３を得ることができる。
【００２２】
ダイヤモンドライクカーボンの場合、ＣＶＤ法によりコーティングすることができる。
【００２３】
黒顔料を添加したエポキシ樹脂の場合、エポキシ樹脂をベースとしたスクリーン印刷インキに浸漬した後、熱を加えて硬化させることで母材２に被覆膜３を被着することができる。
【００２４】
ガラスは、黒顔料を添加した釉薬を塗布し、所定温度、所定時間分で焼成することで母材２に被覆膜３を被着することができる。
【００２５】
次に、前記被覆層３から母材２を露出させる方法としては、ＹＡＧレーザーなどを用い、被覆層の所定部分を蒸発除去させる方法がある。この場合、図２（ａ）に示すように、露出した母材２の表面は、被覆層３に対して凹となる。
【００２６】
また、予め、母材２に凹凸を設けておいてから、被覆膜３の一部を研磨除去し、母材２の凸表面２ｂのみを露出させる方法がある。この場合、図２（ｂ）に示すように、露出した母材２の表面は、被覆層３に対して凸とし、凸表面２ｂが表す金色の文字や図形が立体感を呈するようになる。
【００２７】
この方法は、図３の説明図に示すように、母材２に凹凸を設けておいてから［同図（ａ）を参照］、被覆膜３を被着し［同図（ｂ）を参照］、被覆膜３の一部を研磨除去し、母材２の凹表面２ｃを被覆膜３で覆ったまま、母材２の凸表面２ｂのみを露出させる［同図（ｄ）を参照］手順で行なう。
【００２８】
なお、図３の方法において、被覆膜３を被着する前に、露出した母材２の凸表面を、ブラシにより研磨すること等の手段を用い、凸表面の外縁２ａを面取りする［図３（ｂ）を参照］ことが好ましい。この面取りの結果、前記文字や図形により強調された立体感が与えられるという利点がある。
【００２９】
次に、金色を呈する窒化チタンを主成分とするサーメットを母材に用いたバッジの実施例を以下に説明する。
【００３０】
【実施例】
［実施例１］
金色を呈する窒化チタンを主成分とするサーメット（京セラ株式会社製、材種名：Ｇ２１２）によりバッジの母材を作製する。この母材は、粉末プレス成形の段階でＡＢＣＤの文字を表すように母材の表面に凹凸を設ける。この凹凸の凹表面（背景部分）は高さが均一で、また、凸表面も高さが均一となっている。そして、焼結されたサーメットにおいて、凹表面に対して凸表面（ＡＢＣＤの文字部分）が０．３〜０．４ｍｍの高さとなるようにした。
【００３１】
次に、ダイヤモンドパウダーをつけたブラシにより、凸表面を研磨し、さらにラップ盤等で仕上げ、光沢仕上げとする。このとき、ブラシを用いた研磨により、凸表面の外縁がＲ２〜３μｍ程度の曲率を有する曲面として、丸く面取りされ、露出した金色の母材の凸表面が表すＡＢＣＤの文字に立体感が与えられた。
【００３２】
この母材を、素早く脱脂、酸洗い、水洗を行い、表面に２〜３μｍ程度の厚みでニッケルメッキを施し、黒色を呈する被膜膜の下地とする。この下地の上にクロムメッキを施し、厚さ１〜４μｍの黒クロムメッキの被覆膜を付着する。
【００３３】
次に、前記黒色を呈する被覆膜をダイヤモンドパウダーでラップして、前記被覆膜から、前記母材の凸表面を露出させる。
【００３４】
以上により、母材の表面の凹表面が黒色を呈し、この黒色表面が背景となる。そして、前記母材を露出させた凸表面がＡＢＣＤの金色の文字を表すことになった。なお、黒クロムメッキの前記被覆層の色は、深い黒色であったので、金色の文字部分が良く映えていた。
［実施例２］
プラズマＣＶＤで、黒色を呈する被覆膜として、ダイヤモンドライクカーボン膜を、母材の表面に約１μｍの厚さにコーティングした以外、実施例１と同様の方法でＡＢＣＤ文字入りのバッジを作製した。ダイヤモンドライクカーボンの前記被覆膜は、硬度が高く、傷つきにくい。
［実施例３］
黒顔料を添加したエポキシ樹脂をベースとしたスクリーン印刷インキ（帝国インキ製造株式会社製、材種名：二液反応型インキ１６９０Ｎ）に浸漬した後、１５０℃，３０分で硬化させて被覆膜を形成した以外、実施例１と同様の方法でＡＢＣＤの文字入りのバッジを作製した。エポキシ樹脂の前記被覆膜は、被覆方法が簡単で、また、前記母材に対する付着力も大きい。
［実施例４］
黒顔料を添加した釉薬セララベル−グリーン（株式会社  シグマックス製）を塗布し６００℃，５〜２０分で焼成して被覆膜を形成した以外、実施例１と同様の方法でＡＢＣＤの文字入りのバッジを作製した。ガラスからなる前記被覆膜は、被覆方法が簡単で、また、つやのある黒色を呈するので、金色の文字部分がより一層引き立つ。
【００３５】
以上、本発明の実施形態を例示したが、本発明はこれら実施形態に限定されるものではない。本発明は、発明の目的を逸脱しない限り、任意の形態とすることができることは云うまでもない。
【００３６】
【発明の効果】
以上のように本発明の装飾用部材は、金色を呈するサーメットの母材の表面に、黒色を呈する被覆膜を設けるとともに、任意の文字や図形を表すように前記被覆膜から前記母材の表面が部分的に露出していることから、黒色を背景として金色の文字や図形が表示されるので、離れたところから見ても、金色の文字や図形が目立ち、且つ、金色の文字や図形は、金サーメットが露出した部分であるので、金サーメットの高級感を生かすことができる。
【００３７】
次に、前記装飾用部材において、前記被覆膜から露出している母材の表面が、前記被覆膜に対して凸であるようにした場合、文字や図形に立体感を与えることができる。
【００３８】
次に、前記装飾用部材において、前記被覆膜から露出している母材の表面の外縁を面取り加工した場合、前記立体感を一層強調することができる。
【００３９】
次に、前記装飾用部材において、前記被腹膜はクロム、ダイヤモンドライクカーボン、樹脂またはガラスを主成分とした場合、前記被覆層が剥がれ難い。また、被覆膜がクロムを主成分とする場合、深い黒色を得ることができ、ダイヤモンドライクカーボンを主成分とする場合、被覆膜に傷が付きにくく、ガラスを主成分とする場合、つやのある黒色を得ることができる。
【００４０】
また、本発明の装飾用部材の製造方法によれば、金色を呈するサーメットの母材の表面に黒色を呈する被覆層を被着する工程と、該被覆層の所望部位を除去することで母材を露出させ、露出させた前記母材の表面が任意の文字や図形を表すようようにする工程を含むことから、前記金色の文字や図形が目立ち、且つ金サーメットの高級感を生かした装飾用部材を製造することができる。
【００４１】
また、前記製造方法において、前記被覆層を被着する工程の前に、前記母材の表面に任意の文字や図形を表すように凹凸を形成する工程と、該凹凸の凸となった表面の外縁を面取り加工する工程とを、含むことから、前記立体感が一層強調された装飾用部材を製造することができる。
【図面の簡単な説明】
【図１】本発明実施形態の装飾用部材の平面図である。
【図２】（ａ）（ｂ）はともに図１のＡ−Ａ線断面図である。
【図３】（ａ）〜（ｄ）は、本発明一実施形態の装飾用部材について、その製造方法を段階的に示す説明図である。
【符号の説明】
１・・装飾用部材、２・・母材、３・・被覆膜、２ａ・・外縁、２ｂ・・凸表面、２ｃ・・凹表面
【図１】
2004174949.tif 000003
【図２】
2004174949.tif 000004
【図３】
2004174949.tif 000005